(57)【要約】【課題】  耐熱性、電気絶縁性を損なうことなく、耐座屈性に優れたエンボス加工フィルムを安価で提供する。【解決手段】  二軸配向熱可塑性樹脂フィルムの少なくとも片面に二軸配向ポリパラフェニレンサルファイドフィルムを最外層に有する厚さが１２０μｍ以上４００μｍ以下のエンボス加工フィルムであって、厚さをＴ（μｍ）、剛性度をＳ（ｍＮ・ｍ）とした場合、厚さと剛性度が以下の式を満足することを特徴とするエンボス加工フィルム。Ｓ≧０．００００７×Ｔ２【選択図】なし【特許請求の範囲】
【請求項１】
二軸配向熱可塑性樹脂フィルムの少なくとも片面に二軸配向ポリパラフェニレンサルファイドフィルムを最外層に有するフィルムの総厚みが１２０μｍ以上４００μｍ以下のエンボス加工フィルムであって、フィルム総厚みをＴ（μｍ）、剛性度をＳ（ｍＮ・ｍ）とした場合、総厚みと剛性度が以下の式を満足することを特徴とするエンボス加工フィルム。
Ｓ≧０．００００７×Ｔ２
【請求項２】
前記エンボス加工フィルムの総厚みと剛性度が以下の式を満足することを特徴とする請求項１に記載のエンボス加工フィルム。
Ｓ≦０．０００１２×Ｔ２
【請求項３】
前記エンボス加工フィルムの少なくとも片側の面の全面に高さ率が２．５％以上１１．０％以下、面積率が２０％以上５５％以下のエンボス加工が施されたことを特徴とする請求項１または２に記載のエンボス加工フィルム。
【請求項４】
動摩擦係数が０．３５以下であることを特徴とする請求項１〜３のいずれかに記載のエンボス加工フィルム。
【請求項５】
前記エンボス加工フィルムが二軸配向ポリパラフェニレンサルファイドフィルムと二軸配向熱可塑性樹脂フィルムが積層されてなるエンボス加工フィルムであって、最外層の二軸配向ポリパラフェニレンサルファイドフィルムの厚さが１０μｍ以上、エンボス加工フィルムの総厚みに占める二軸配向ポリパラフェニレンサルファイドフィルム部分の厚みの割合が８％以上であることを特徴とする請求項１〜４のいずれかに記載のエンボス加工フィルム。
【請求項６】
前記エンボス加工フィルムが二軸配向ポリパラフェニレンサルファイドフィルムと二軸配向共重合ポリフェニレンサルファイドフィルムが接着剤を介さずに積層されてなることを特徴とする請求項１〜５のいずれかに記載のエンボス加工フィルム。
【請求項７】
熱伝導率が０．１３０Ｗ／（ｍ・Ｋ）を超えることを特徴とする請求項１〜６のいずれかに記載のエンボス加工フィルム。
【請求項８】
請求項１〜７のいずれかに記載のエンボス加工フィルムを絶縁紙として使用したことを特徴とするモーター。
【発明の詳細な説明】
【技術分野】
【０００１】
本発明は、ポリフェニレンサルファイドフィルムを用いたエンボス加工フィルムに関し、さらに詳しくは、モーターの電気絶縁に用いるに好適なエンボス加工フィルムに関するものである。
【背景技術】
【０００２】
ポリフェニレンサルファイドフィルムは、優れた耐熱性、耐加水分解性、耐薬品性、難燃性、電気絶縁性などの性質を有しており、特に電気・電子機器、機械部品および自動車部品などに好適に使用されている。
【０００３】
近年、ポリフェニレンサルファイドフィルムは、その電気絶縁性や耐熱性の高さを活かし、電気絶縁材料への適用が進められている。例えば、電気絶縁性を高めるためにポリフェニレンサルファイドフィルムを複合したポリフェニレンサルファイド／共重合ポリフェニレンサルファイド／ポリフェニレンサルファイドからなる複合フィルムが開示されている（特許文献１、２）。
【０００４】
ハイブリッドカー、電気自動車の駆動用モーターや車載用エアコンコンプレッサーモーターなどのモーターは、小型化、高出力化を目的として、スロット断面積に占めるコイル断面積の割合で表される占積率が、高くなるような設計が要求されている。モーターの高占積率化に伴い、スロット内の絶縁材を挿入する空間が狭くなるが、電気絶縁性を維持するためには絶縁材を薄くすることができないので、結果として絶縁材を挿入する際の負荷が大きくなってしまう。上記の従来の複合フィルムを高占積率モーターの絶縁材として適用しようとすると、高占積率化に伴い大きくなった挿入時の負荷に複合フィルムが耐えられず、座屈が発生するという問題があった。
【先行技術文献】
【特許文献】
【０００５】
【特許文献１】特開２００７−９８９４１号公報
【特許文献２】特開２０１０−１１０８９８号公報
【発明の概要】
【発明が解決しようとする課題】
【０００６】
そこで本発明は、耐熱性、電気絶縁性を損なうことなく、この問題点を解消し、耐座屈性に優れたエンボス加工フィルムを安価で提供することを目的とするものである。
【課題を解決するための手段】
【０００７】
本発明のエンボス加工フィルムは、上記の課題を解決するために次の手段を有する。
（１）二軸配向熱可塑性樹脂フィルムの少なくとも片面に二軸配向ポリパラフェニレンサルファイドフィルムを最外層に有する厚さが１２０μｍ以上４００μｍ以下のエンボス加工フィルムであって、厚さをＴ（μｍ）、剛性度をＳ（ｍＮ・ｍ）とした場合、厚さと剛性度が以下の式を満足することを特徴とするエンボス加工フィルム。
Ｓ≧０．００００７×Ｔ２
（２）前記エンボス加工フィルムの厚さと剛性度が以下の式を満足することを特徴とする（１）に記載のエンボス加工フィルム。
Ｓ≦０．０００１２×Ｔ２
（３）前記エンボス加工フィルムの少なくとも片側の面の全面に高さ率が２．５％以上１１．０％以下、面積率が２０％以上５５％以下のエンボス加工が施されたことを特徴とする（１）または（２）に記載のエンボス加工フィルム。
（４）動摩擦係数が０．３５以下であることを特徴とする（１）〜（３）に記載のエンボス加工フィルム。
（５）前記エンボス加工フィルムが二軸配向ポリパラフェニレンサルファイドフィルムと熱可塑性樹脂フィルムが積層されてなるエンボス加工フィルムであって、最外層の二軸配向ポリパラフェニレンサルファイドフィルムの厚さが１０μｍ以上、エンボス加工フィルムの総厚みに占める二軸配向ポリパラフェニレンサルファイドフィルム部分の厚みの割合が８％以上であることを特徴とする（１）〜（４）に記載のエンボス加工フィルム。
（６）前記エンボス加工フィルムが二軸配向ポリパラフェニレンサルファイドフィルムと二軸配向共重合ポリフェニレンサルファイドフィルムが接着剤を介さずに積層されてなることを特徴とする（１）〜（５）に記載のエンボス加工フィルム。
（７）熱伝導率が０．１３０Ｗ／（ｍ・Ｋ）を超えることを特徴とする（１）〜（６）のいずれかに記載のエンボス加工フィルム。
（８）（１）〜（７）のいずれかに記載のエンボス加工フィルムを絶縁紙として使用したことを特徴とするモーター。
【発明の効果】
【０００８】
本発明によれば、耐熱性、電気絶縁性、耐座屈性に優れたエンボス加工フィルムを安価で提供することができる。
【発明を実施するための形態】
【０００９】
本発明は、二軸配向熱可塑性フィルムの少なくとも片面に二軸配向ポリパラフェニレンサルファイドフィルムを最外層に有するエンボス加工フィルムである。ポリパラフェニレンサルファイド樹脂はポリエチレンテレフタレートやポリエチレンナフタレートなどのポリエステル樹脂に比べて結晶化速度が早いため、本発明で規定するエンボス加工フィルムの厚さ範囲のポリパラフェニレンサルファイドフィルムを一軸もしくは二軸延伸するとフィルムに破れが生じ、生産効率が悪化するので、二軸配向ポリパラフェニレンサルファイドフィルムと熱可塑性樹脂フィルムが積層された構成であることが必要である。
【００１０】
ここで、本発明に用いる二軸配向熱可塑性樹脂フィルムとしては、例えば、二軸配向ポリパラフェニレンサルファイドフィルム、二軸配向共重合ポリフェニレンサルファイドフィルム、二軸配向ポリエステルフィルムなどを用いることができ、耐熱性の点から二軸配向ポリパラフェニレンサルファイドフィルムや二軸配向共重合ポリフェニレンサルファイドフィルムが好ましく用いられ、特に最外層に設ける二軸配向ポリパラフェニレンサルファイドフィルムと熱融着により接着剤を介さずに積層できることから二軸配向共重合ポリフェニレンサルファイドフィルムが更に好ましく用いられる。
【００１１】
ここで、ポリパラフェニレンサルファイドとは、ポリマーの主要繰り返し単位として下記構造式で示されるパラフェニレンサルファイド単位を８５モル％以上含む高分子をいい、好ましくは９０モル％以上、更に好ましくは９８モル％以上がパラフェニレンサルファイド単位である。かかる成分が８５モル％未満ではポリマーの結晶性、軟化点などが低下し、耐熱性、寸法安定性、機械特性などが損なわれる場合がある。
【００１２】
【化１】
2013226817.tif 000002
【００１３】
上記ポリパラフェニレンサルファイドからなる高分子において、パラフェニレンサルファイド以外の繰り返し単位はパラフェニレンサルファイド構造以外のフェニレンサルファイド構造を含む繰り返し単位であることが望ましいが、本発明の目的を阻害しない限り、他の繰り返し単位が用いられても差し支えない。共重合の態様はランダム共重合であってもブロック共重合であっても良い。
【００１４】
二軸配向ポリパラフェニレンサルファイドフィルムはポリパラフェニレンサルファイドにより構成されていることが望ましいが、本発明の目的を阻害しない範囲でその全質量の１０質量％未満の範囲で、他の成分、例えばポリパラフェニレンサルファイド以外のポリマーや無機もしくは有機フィラー、滑剤、着色剤、紫外線吸収剤、相溶化剤などの添加剤を含むことができる。ポリパラフェニレンサルファイド以外のポリマーとしては、例えば、ポリアミド、ポリエーテルイミド、ポリエーテルスルホン、ポリスルホン、ポリフェニレンエーテル、ポリエステル、ポリアリレート、ポリアミドイミド、ポリカーボネート、ポリオレフィン、ポリエーテルエーテルケトンなどの各種ポリマーおよびこれらのポリマーの少なくとも１種を含むブレンド物を挙げられ、また、無機フィラーとしては、例えば、シリカ、アルミナ、炭酸カルシウム、炭酸バリウム、チタン酸バリウム、硫酸バリウム、ケイ酸カルシウム、酸化マグネシウム、酸化チタンおよび酸化亜鉛などの無機フィラー、有機フィラーとしては、３００℃で溶融しない有機の高分子化合物（例えば、架橋ポリスチレン等）のフィラー等を挙げることができる。
【００１５】
また、上記二軸配向ポリパラフェニレンサルファイドフィルムは、必要に応じて、熱処理、表面処理などの任意の加工を行ってもよい。
【００１６】
二軸配向ポリパラフェニレンサルファイドフィルムを構成するポリパラフェニレンサルファイドの融点は、２６０℃以上３００℃以下が好ましく、より好ましくは２７０℃以上３００℃ 以下であり、さらに好ましくは２８０℃以上２９０℃以下である。２６０℃未満では、複合フィルムとしての耐熱性が十分でない場合があり、３００℃を超えると溶融製膜時の押出機の負荷が大きくなる場合がある。
【００１７】
ここで、共重合ポリフェニレンサルファイドとは、フェニレンサルファイド単位を主たる繰り返し単位とするポリフェニレンサルファイドである。主たるの意味するところは、ポリフェニレンサルファイドは１００モル％がフェニレンサルファイド構造を含む繰り返し単位であることが望ましいが、本発明の目的を阻害しない限りにおいては他の繰り返し単位が１０モル％程度以下含まれたものであっても良いとの意味である。共重合ポリフェニレンサルファイドの融点はパラフェニレンサルファイド単位以外の繰り返し単位を共重合せしめることで調整することができる。
【００１８】
共重合ポリフェニレンサルファイドに用いるパラフェニレンサルファイド単位以外の構造単位として、具体的には、ビフェニレンサルファイド単位、ビフェニレンエーテルサルファイド単位、ビフェニレンスルホンサルファイド単位、ビフェニレンカルボニルサルファイド単位、ナフタレンサルファイド単位等が挙げられるが、特に下記式に示すメタフェニレンサルファイド単位が共重合されていることが好ましい。メタフェニレンサルファイド単位の共重合量は５モル％以上２０モル％以下が好ましく、より好ましくは５モル％以上１５モル％以下である。メタフェニレンサルファイド単位を５モル％以上用いることによって、高い界面接着性を得ることができる。なお、パラフェニレンサルファイド単位以外の構造単位としては複数種の構造単位が用いられても構わない。また、ブロックコポリマーであってもランダムコポリマーであっても構わない。
【００１９】
【化２】
2013226817.tif 000003
【００２０】
二軸配向共重合ポリフェニレンサルファイドフィルムは本発明の目的を阻害しない範囲で各層の全質量の１０質量％未満の範囲で、他の成分、例えばポリフェニレンサルファイド以外のポリマーや無機若しくは有機フィラー、滑剤、着色剤、紫外線吸収剤、相溶化剤などの添加剤を含むことができる。ポリフェニレンサルファイド以外のポリマーとしては、例えば、ポリアミド、ポリエーテルイミド、ポリエーテルスルホン、ポリスルホン、ポリフェニレンエーテル、ポリエステル、ポリアリレート、ポリアミドイミド、ポリカーボネート、ポリオレフィン、ポリエーテルエーテルケトンなどの各種ポリマーおよびこれらのポリマーの少なくとも１種を含むブレンド物を挙げられ、また、無機フィラーとしては、例えば、シリカ、アルミナ、炭酸カルシウム、炭酸バリウム、チタン酸バリウム、硫酸バリウム、ケイ酸カルシウム、酸化マグネシウム、酸化チタンおよび酸化亜鉛などの無機フィラー、有機フィラーとしては、３００℃で溶融しない有機の高分子化合物（例えば、架橋ポリスチレン等）のフィラー等を挙げることができる。
【００２１】
二軸配向共重合ポリフェニレンサルファイドフィルムを構成するポリフェニレンサルファイドは前記二軸配向ポリパラフェニレンサルファイドフィルムを構成するポリパラフェニレンサルファイドよりも融点が２０℃以上低ければ良いが、余りに融点差がありすぎるとエンボス加工フィルムとしたときの耐熱性が損なわれることがあるので、係る融点差は９０℃以内、望ましくは６０℃以内、更に望ましくは４０℃以内とすることが望ましい。一方、係る融点差が２０℃未満であるときは二軸配向ポリパラフェニレンサルファイドフィルムと二軸配向共重合ポリフェニレンサルファイドフィルムを熱融着する際に十分な界面接着性を得ることができない場合がある。
【００２２】
本発明の二軸配向熱可塑性樹脂フィルムには、上記の二軸配向ポリフェニレンサルファイドフィルムや二軸配向共重合ポリフェニレンサルファイドフィルム以外に、二軸配向ポリエステルフィルムを用いることができ、たとえば、ポリエチレンテレフタレートやポリエチレン−２、６−ナフタレートからなる熱可塑性樹脂フィルムを好適に用いることができる。また、ここでいうポリエステルとは、エステル結合を主鎖の主要な結合鎖とする高分子の総称であって、好ましいポリエステルとしては、エチレンテレフタレート、エチレン−２，６−ナフタレート、ブチレンテレフタレート、エチレン−α，β−ビス（２−クロロフェノキシ）エタン−４，４’−ジカルボキシレートなどから選ばれた少なくとも１種の構成成分を主要構成成分とするものを用いることができる。これら構成成分は１種のみ用いても、２種以上併用してもよいが、中でも品質、経済性などを総合的に判断するとエチレンテレフタレートを主要構成成分とするポリエステルを用いることが特に好ましい。
【００２３】
また、これらポリエステルには、更に他のジカルボン酸成分やジオール成分が一部、好ましくは２０モル％以下共重合されていてもよい。
【００２４】
上述したポリエステルのＪＩＳ−Ｋ−７３６７（２０００）に従い、２５℃のｏ−クロロフェノール中で測定した極限粘度は０．４〜１．２ｄｌ／ｇが好ましく、より好ましくは０．５〜０．９ｄｌ／ｇの範囲内である。
【００２５】
更に、この熱可塑性樹脂中には、各種添加剤、例えば、酸化防止剤、耐熱安定剤、耐候安定剤、紫外線吸収剤、有機の易滑剤、顔料、染料、有機または無機の微粒子、充填剤、帯電防止剤、核剤、架橋剤などがその特性を悪化させない程度に添加されていてもよい。
【００２６】
本発明のエンボス加工フィルムの総厚みは、１２０μｍ以上４００μｍ以下が必要であり、好ましくは１５０μｍ以上３５０μｍ以下であり、さらに好ましくは２００μｍ以上３５０μｍ以下である。総厚みが１２０μｍ未満の場合、モーター絶縁フィルムとして剛性度、電気絶縁性が十分ではなく、総厚みが４００μｍを超えると剛性度が高過ぎてスロットライナーやウェッジなどの絶縁材料に加工する際の成型性が低下する場合がある。また、厚くするためには後述するように複数回のラミネート加工が必要となり、製造コストが非常に高価となる場合がある。なお、本発明のエンボス加工フィルムにはエンボス加工が施されているが、総厚みはそれぞれのフィルムの表面のエンボス突起の頂点からの最大厚みとして、つまり頂点基準で、求めるものとする。
【００２７】
本発明のエンボスフィルムの剛性度は１．１０ｍＮ・ｍ以上１４．００ｍＮ・ｍ以下がエンボスフィルムを絶縁材料に加工する際の成型性の点で好ましく、より好ましくは１．３０ｍＮ・ｍ以上１３．００ｍＮ・ｍ以下、更に好ましくは１．５０ｍＮ・ｍ以上１２．００ｍＮ・ｍ以下である。
【００２８】
本発明のエンボス加工フィルムの総厚みをＴ（μｍ）、剛性度をＳ（ｍＮ・ｍ）とした場合、総厚みＴと剛性度Ｓの関係はＳ≧０．００００７×Ｔ２を満足することが必要であり、Ｓ≧０．００００７５×Ｔ２を満足することが好ましく、Ｓ≧０．００００８×Ｔ２を満足することが更に好ましい。Ｓ≧０．００００７×Ｔ２を満足しない場合、エンボス加工フィルムをスロットライナーやウェッジとして高占積率のモーターへ挿入する際、負荷に耐えきれず座屈が発生する。総厚みと剛性度の関係を本願規定の範囲とするために、特に方法は限定されないが、フィルムの表面に特定のエンボス形状を付与する方法が、生産性やコストを犠牲にせず、かつ剛性度を上記の範囲へ調整し易い。
【００２９】
なお、ここでいうエンボス形状の付与については、詳細は後述するが、四角柱などの突起が刻印されたエンボスロール同士、またはエンボスロールと表面が平坦な圧着ロールとでフィルムを熱圧着し、エンボスロールの四角柱の突起をフィルム表面に転写させる事で、エンボスロールの突起にあたる位置に凹状形状を、凹状形状の周囲に凹状形状形成時に発生した樹脂の盛り上がりによる凸状形状を有する凹凸部を形成するこという。
【００３０】
また、総厚みＴと剛性度Ｓの関係はＳ≦０．０００１２×Ｔ２を満足することがエンボス加工フィルムの電気絶縁性を損なうことなく耐座屈性を向上出来る点で好ましく、Ｓ≦０．０００１１５×Ｔ２を満足することがより好ましく、Ｓ≦０．０００１１×Ｔ２を満足することが更に好ましい。
【００３１】
本発明のエンボスの高さ率は２．５％以上１１．０％以下であることが好ましく、より好ましくは３．０％以上１０．５％以下、更に好ましくは４．０％以上９．５％以下である。高さ率が２．５％未満の場合、フィルムの剛性度が上がりにくくなる場合があり、高さ率が１１．０％を超えるとエンボス加工フィルムの電気絶縁性が悪化する場合がある。ここでいう高さ率とは、総厚みに対するエンボス加工フィルムに形成された凹部分から凸部分までの高さの割合で表される。
【００３２】
また、エンボスの面積率は２０％以上５５％以下であることが好ましく、より好ましくは２５％以上５０％以下、更に好ましくは３０％以上４５％以下である。面積率が２０％未満の場合、フィルムの剛性度が上がりにくくなる場合があり、面積率が５５％を超えるとエンボス加工フィルムの電気絶縁性が悪化する場合がある。ここでいう面積率とは、エンボス加工フィルム１ｃｍ２当たりに形成された凹凸部分の面積の割合で表される。
【００３３】
本発明にては、前記高さ率と前記面積率が同時に前記好ましい範囲を充足するものであると、電気絶縁性、成型性、生産性、コストを犠牲にすることなく、剛性度を規定の範囲に調整し易い点で好ましい。
【００３４】
ここで、エンボス形状を付与するための詳細な条件は後述するが、本発明のエンボス加工フィルムは耐熱性の非常に高い二軸配向ポリパラフェニレンサルファイドフィルムが最外層に位置するため十分な熱量と圧力が必要であり、高温高圧の条件で短時間に実施する方法が生産性・コストを損なわずに上記のエンボス形状を得られるため好ましい。
【００３５】
本発明のエンボス加工フィルムは片面、両面のどちらにエンボス加工を実施しても構わない。その方法としては、突起が刻印されたエンボスロールと表面が平坦な圧着ロールをそれぞれの面に設けて圧着する方法、エンボスロールとエンボスロールをそれぞれの面に設けて圧着する方法が挙げられる。エンボス加工の加工性向上と加工コスト低減の点から片面に実施することが好ましい。
【００３６】
また、エンボス加工はフィルムの全面に実施することが好ましく、部分的にエンボス加工を実施した場合、エンボス加工を実施していない部分が局所的に弱くなり、挿入時の負荷に耐えきれず座屈が発生する場合がある。ここで全面に実施するとの意味は、任意の０．５ｃｍ２中に必ず凹凸形状が存在する状態をいう。
【００３７】
本発明のエンボス加工フィルムの動摩擦係数は０．３５以下であることがエンボス加工フィルムをモーターへ自動挿入する際の搬送性向上や挿入時の負荷低減の点で好ましく、より好ましくは０．３３以下、更に好ましくは０．３１以下である。動摩擦係数の下限は特には限定されないが、一般的には０．２０程度である。
【００３８】
本発明のエンボス加工フィルムの最外層に位置する二軸配向ポリパラフェニレンサルファイドフィルムの厚さは１０μｍ以上であることがエンボス加工フィルムの耐熱性向上の点で好ましく、より好ましくは１２μｍ以上、更に好ましくは１４μｍ以上である。
【００３９】
本発明は最外層以外の層以外の層にも二軸配向ポリパラフェニレンサルファイドフィルムを用いることができるが、本発明のエンボス加工フィルムの総厚みに対する二軸配向ポリパラフェニレンサルファイドフィルム部分の厚みの割合は８％以上であることがエンボス加工フィルムの耐熱性向上の点で好ましく、より好ましくは１０％以上、更に好ましくは１２％以上である。
【００４０】
二軸配向ポリパラフェニレンサルファイドフィルムと二軸配向熱可塑性樹脂フィルムを積層する方法は特に限定されないが、接着剤を介さずに積層する方法が好ましく用いられ、特に、耐熱性の点から二軸配向ポリパラフェニレンサルファイドフィルムと二軸配向共重合ポリフェニレンサルファイドフィルムとを積層するときに有用である。具体的方法としては後述する熱融着法が好ましく用いられる。熱融着の方法は特に限定されないが、プロセス性の点から加熱ロールによる熱融着が好ましい。先述のとおりポリフェニレンサルファイドは一定厚さ以上のフィルムを得難い。本発明のエンボス加工フィルムの厚さ範囲を共押出法により得ようとした場合、製膜時のキャスト工程での冷却が不十分なうちに、ポリ（パラ）フェニレンサルファイドは結晶化し、二軸方向へ延伸しようとすると膜が破れてしまう。また一方、延伸が不足すると十分な配向を得られず、剛性度が低いものとなってしまうのである。このため、本発明は複数の二軸配向フィルムを接合した積層フィルムとしているのである。
【００４１】
本発明のエンボス加工フィルムの最も単純な構成の例としては、二軸配向ポリパラフェニレンサルファイドフィルム／二軸配向共重合ポリフェニレンサルファイドフィルム／二軸配向ポリパラフェニレンサルファイドフィルムの三層構成が挙げられる。この構成のエンボス加工フィルムを作製するにあたって、二軸配向ポリパラフェニレンサルファイドフィルムと二軸配向共重合ポリフェニレンサルファイドフィルムを別々に作製し、積層してもよいが、積層時の加工性向上と加工コスト低減の点から、具体的方法は後述するが、ポリパラフェニレンサルファイドと共重合ポリフェニレンサルファイドを共押出し、二軸配向させたポリパラフェニレンサルファイド／共重合ポリフェニレンサルファイド共押出二軸配向フィルムを作成し、二軸配向共重合ポリフェニレンサルファイドフィルム側の面を別に作成した二軸配向ポリパラフェニレンサルファイドフィルムと積層した、（二軸配向ポリパラフェニレンサルファイドフィルム／二軸配向共重合ポリフェニレンサルファイドフィルム）／二軸配向ポリパラフェニレンサルファイドフィルムの三層構成とする方法が好ましく用いられる。
【００４２】
他の構成例としては、前記ポリパラフェニレンサルファイド／共重合ポリフェニレンサルファイド共押出二軸配向フィルム同士を二軸配向共重合ポリフェニレンサルファイドフィルム側の面で積層した、（二軸配向ポリパラフェニレンサルファイドフィルム／二軸配向共重合ポリフェニレンサルファイドフィルム）／（二軸配向共重合ポリフェニレンサルファイドフィルム／二軸配向ポリパラフェニレンサルファイドフィルム）の構成や、前記三層構成に更にポリパラフェニレンサルファイド／共重合ポリフェニレンサルファイド共押出二軸配向フィルムを積層した、（二軸配向ポリパラフェニレンサルファイドフィルム／二軸配向共重合ポリフェニレンサルファイドフィルム）／二軸配向ポリパラフェニレンサルファイドフィルム／（二軸配向共重合ポリフェニレンサルファイドフィルム／二軸配向ポリパラフェニレンサルファイドフィルム）の構成や、前記ポリパラフェニレンサルファイド／共重合ポリフェニレンサルファイド共押出二軸配向フィルムの間に二軸配向ポリエステルフィルムを積層した、（二軸配向ポリパラフェニレンサルファイドフィルム／二軸配向共重合ポリフェニレンサルファイドフィルム）／二軸配向ポリエステルフィルム／（二軸配向共重合ポリフェニレンサルファイドフィルム／二軸配向ポリパラフェニレンサルファイドフィルム）の構成などが挙げられる。
【００４３】
二軸配向ポリパラフェニレンサルファイドフィルムと熱可塑性樹脂フィルムは接着剤を用いて積層してもよい。接着剤を用いて積層する場合、本発明のエンボス加工フィルムの最も単純な構成の例としては、二軸配向ポリパラフェニレンサルファイドフィルム／接着剤／二軸配向ポリパラフェニレンサルファイドフィルムの構成が挙げられる。
【００４４】
他の構成例としては、前記の構成に接着剤を介して更に二軸配向ポリパラフェニレンサルファイドフィルムを積層した、二軸配向ポリパラフェニレンサルファイドフィルム／接着剤／二軸配向ポリパラフェニレンサルファイドフィルム／接着剤／二軸配向ポリパラフェニレンサルファイドフィルムの構成や、二軸配向ポリパラフェニレンサルファイドフィルムの間に接着剤を介して二軸配向ポリエステルフィルムを積層した、二軸配向ポリパラフェニレンサルファイドフィルム／接着剤／二軸配向ポリエステルフィルム／接着剤／二軸配向ポリパラフェニレンサルファイドフィルムの構成などが挙げられる。勿論、本発明のエンボス加工フィルムの積層構成はこれらに限定されるものではない。
【００４５】
本発明のエンボス加工フィルムは絶縁破壊電圧が１６．５ｋＶ以上であることが、モーター絶縁用フィルムとして好ましい。より好ましくは１７．０ｋＶ以上、更に好ましくは１７．５ｋＶ以上である。また、本発明のエンボス加工フィルムは単位厚さ当たりの絶縁破壊電圧である絶縁破壊強さが８０ｋＶ／ｍｍ以上であることが、モーター絶縁用フィルムとして好ましい。より好ましくは８５ｋＶ／ｍｍ以上、更に好ましくは９０ｋＶ／ｍｍ以上である。
【００４６】
本発明のエンボス加工フィルムは、熱伝導率が０．１３０Ｗ／（ｍ・Ｋ）を超えることが好ましい。熱伝導率はモーターの放熱性を示す指標であり、本値が高ければ高い程、好ましい。放熱性が低い場合は、モーターに熱が蓄熱されるが、モーターに使用される絶縁フィルムとしては耐熱性に限界があり、絶縁フィルムの劣化が促進されるため、好ましくない。熱伝導率は好ましくは０．１３５Ｗ／（ｍ・Ｋ）以上、更に好ましくは０．１４０Ｗ／（ｍ・Ｋ）以上である。熱伝導率を高くするためには、本発明のエンボス高さを高くすること、またはエンボスの面積率を大きくすることが好ましいが、エンボス高さを高くし過ぎたり、エンボスの面積率を大きくし過ぎたりすると電気絶縁性が低下する場合があるため、上述したエンボス高さとエンボスの面積率が好ましい。
本発明のエンボス加工フィルムの用途は、特に限定されないが、電気絶縁材料、回路基板材料および工程・離型材料などの各種工業材料用などに用いることができ、前述したように、特にハイブリッドカー、電気自動車などに使用される駆動用モーターやカーエアコンコンプレッサーモーターの電気絶縁材に好適に用いられる。
【００４７】
次に、本発明のエンボス加工フィルムを製造する方法について、以下に具体例を挙げて詳細を説明する。
【００４８】
まず、二軸配向熱可塑性樹脂フィルムの少なくとも片面に二軸配向ポリパラフェニレンサルファイドフィルムを最外層に有する複合フィルムの製造方法の例として、二軸配向ポリパラフェニレンサルファイドフィルム／二軸配向共重合ポリフェニレンサルファイドフィルム／二軸配向ポリパラフェニレンサルファイドフィルムの三層構成の複合フィルムを得る方法を説明する。
【００４９】
この構成の複合フィルムを得る場合、二軸配向ポリパラフェニレンサルファイドフィルムと二軸配向共重合ポリフェニレンサルファイドフィルムを別々に作製し、積層しても良いが、前述した通り、積層時の加工性向上と加工コスト低減の点から、共重合ポリフェニレンサルファイドとポリパラフェニレンサルファイドを共押出して二軸配向したポリパラフェニレンサルファイド／共重合ポリフェニレンサルファイド共押出二軸配向フィルムを用いる方法が好ましく用いられる。
【００５０】
二軸配向ポリパラフェニレンサルファイドフィルムとポリパラフェニレンサルファイド／共重合ポリフェニレンサルファイド共押出二軸配向フィルムとを共重合ポリフェニレンサルファイド樹脂からなる層を介して接合する方法としては熱融着法が簡便である。熱融着の方法としては、例えば、加熱ロールと圧着ロールを用いて熱融着（熱圧着）する方法が好ましい。加熱ロールの表面温度は、２３０℃以上２６５℃以下であることが好ましく、より好ましくは２４０℃以上２６５℃以下、更に好ましくは２４５℃以上２６０℃以下であることが十分な接着強度を得るために好ましい。加熱ロールの表面温度は非接触式温度計あるいは接触式温度計で測定することができる。
【００５１】
また、圧着ロールは、ゴム材質であることが複合フィルムの表面性向上の観点から好ましく、フッ素ゴム、シリコンゴムなどを用いることができるが、これらに限定されるものではない。また、圧着ロールの表面温度は、好ましくは１８０℃以上２６５℃以下であり、より好ましくは、１９０℃以上２６５℃以下であり、さらに好ましくは、２００℃以上２６０℃以下である。
【００５２】
圧着時の圧力は、好ましくは線圧が５０Ｎ／ｃｍ以上４００Ｎ／ｃｍ以下、より好ましくは１３０Ｎ／ｃｍ以上４００Ｎ／ｃｍ以下であり、さらに好ましくは、１８０Ｎ／ｃｍ以上４００Ｎ／ｃｍ以下であることが二軸配向ポリパラフェニレンサルファイドフィルムとポリパラフェニレンサルファイド／共重合ポリフェニレンサルファイド共押出二軸配向フィルムとの間の十分な接着強度を得るために好ましい。
【００５３】
二軸配向ポリパラフェニレンサルファイドフィルムとポリパラフェニレンサルファイド／共重合ポリフェニレンサルファイド共押出二軸配向フィルムを熱融着する際に、あらかじめ二軸配向ポリパラフェニレンサルファイドフィルムとポリパラフェニレンサルファイド／共重合ポリフェニレンサルファイド共押出二軸配向フィルムを予熱した後に熱融着することが好ましい。二軸配向ポリパラフェニレンサルファイドフィルムとポリパラフェニレンサルファイド／共重合ポリフェニレンサルファイド共押出二軸配向フィルムを予熱する方法としては、加熱ロールもしくは圧着ロールの外周に抱き角５０°以上１８０°以下、好ましくは６０°以上１８０°以下、さらに好ましくは９０°以上１８０°以下で沿わせた後に圧着し、熱融着することが十分な接着強度を得るために好ましい態様である。
【００５４】
圧着後の複合フィルムは、圧着ロールにより加熱ロールに圧着された点から９０°以上２７０°以下の角度で加熱ロールの外周に沿わせながら熱融着させることが接着強度向上の点で好ましい。より好ましくは１２０°以上２４０°以下、更に好ましくは１５０°以上２１０°以下の角度である。
【００５５】
熱融着速度は、０．１ｍ／分以上１０ｍ／分以下、好ましくは０．５ｍ／分以上７ｍ／分以下、より好ましくは１ｍ／分以上５ｍ／分以下、さらに好ましくは２ｍ／分以上５ｍ／分以下であることが、接着強度および生産性の観点から好ましい。
【００５６】
熱融着した後の複合フィルムは、直ちにポリパラフェニレンサルファイドのガラス転移温度以下に冷却することが、複合フィルムの平面性と接着強度の維持の点から好ましい態様である。複合フィルムを冷却する方法は特に限定されないが、ロール冷却やエアー冷却などを用いて冷却する方法が用いられる。
【００５７】
本発明で用いられる二軸配向ポリパラフェニレンサルファイドフィルムとポリパラフェニレンサルファイド／共重合ポリフェニレンサルファイド共押出二軸配向フィルムの接合表面において、より強固な界面接着性を付与するために、コロナ放電処理やプラズマ処理を施すことも本発明の好ましい態様に含まれる。コロナ放電処理時の雰囲気ガスとしては、空気（ＥＣ処理）、酸素（ＯＥ処理）、窒素（ＮＥ処理）、炭酸ガス（ＣＥ処理）等から選ばれる少なくとも１種のガスが挙げられる。これらのうち、本発明においては経済性の観点からＥＣ処理で表面処理することがより好ましい。
【００５８】
次に二軸配向ポリパラフェニレンサルファイドフィルム及びポリパラフェニレンサルファイド／共重合ポリフェニレンサルファイド共押出二軸配向フィルムの製造方法を説明する。二軸配向ポリパラフェニレンサルファイドフィルムを得る方法としては、ポリパラフェニレンサルファイド樹脂あるいは樹脂組成物を溶融押出装置に供給し、融点以上に加熱する。加熱により溶融された樹脂組成物は、スリット状の口金出口から押し出される。かかる溶融体を冷却ドラム上でガラス転移点以下に冷却し、未延伸フィルムを得る。溶融押出装置は周知の装置が適用可能であるが、一軸または二軸の押出機が簡便であり好ましく用いられる。
【００５９】
ポリパラフェニレンサルファイド／共重合ポリフェニレンサルファイド共押出二軸配向フィルムは、前述した通りエンボス加工フィルムを得るのに必要な積層回数を減らすために、一方の最外層にポリパラフェニレンサルファイド樹脂からなる層を有し、その反対の最外層に共重合ポリフェニレンサルファイド樹脂からなる層を有する。係るポリパラフェニレンサルファイド／共重合ポリフェニレンサルファイド共押出二軸配向フィルムを得る方法としては、ポリパラフェニレンサルファイド樹脂と共重合ポリフェニレンサルファイド樹脂をそれぞれ最外層となるように溶融工程で積層して吐出、冷却する方法が好ましく用いられる。それぞれの樹脂は別々の溶融押出装置に供給されて個々の樹脂あるいは樹脂組成物の融点以上に加熱され、加熱により溶融された各樹脂組成物を、溶融押出装置と口金出口の間に設けられた合流装置において溶融状態で二層または三層以上に積層する。積層された樹脂流はスリット状の口金出口から押し出され、得られた溶融複合体を冷却ドラム上で共重合ポリフェニレンサルファイド樹脂あるいは樹脂組成物のガラス転移点以下に冷却し、ポリパラフェニレンサルファイド樹脂からなる層と共重合ポリフェニレンサルファイド樹脂からなる層が最外層に配置された未延伸フィルムを得る。
【００６０】
次に、上記のようにして得られたそれぞれの未延伸フィルムを二軸延伸して二軸配向フィルムを得る。二軸配向ポリパラフェニレンサルファイドフィルム及びポリパラフェニレンサルファイド／共重合ポリフェニレンサルファイド共押出二軸配向フィルムを二軸に配向させることができる未延伸フィルムの延伸方法としては、ロール群とテンターとを用いて長手方向および幅方向の延伸を順次行う逐次二軸延伸法、長手方向および幅方向の延伸を同時に行う同時二軸延伸法などが挙げられ、その中でも逐次二軸延伸法が好ましい。
【００６１】
逐次二軸延伸法を用いる場合、長手方向には９０℃以上１２０℃以下で３．０倍以上４．０倍以下の範囲で延伸することが好ましい。本発明の場合、より好ましい延伸倍率は、３．０倍以上３．７倍以下であり、さらに好ましくは、３．０倍以上３．５倍以下である。延伸倍率が３．０倍未満の場合、十分なフィルム平面性を有した二軸配向フィルムを得られない場合があり、延伸倍率が４．０倍を超えると本発明のエンボス加工フィルムの破断伸度や接着強度が低くなり、スロットライナーやウェッジなどの絶縁材への加工時に割れや剥がれが発生する場合がある。幅方向には、９０℃以上１２０℃以下で２．８倍以上３．５倍以下に延伸することが好ましい。より好ましくは、２．８倍以上３．３倍以下であり、さらに好ましくは、２．８倍以上３．０倍以下である。延伸倍率が２．８倍未満の場合、十分なフィルム平面性を有した二軸配向フィルムを得られない場合があり、延伸倍率が３．５倍を超えると破断伸度や接着強度が低くなる場合があるからである。
【００６２】
横延伸後、二軸配向フィルムはさらに熱処理を施すことができる。熱処理を施すことで結晶構造が固定され、モーター絶縁用フィルムとして好ましい剛性度、耐熱性を得ることができ、また、熱収縮率を低減することで、後述する熱融着工程での幅縮みを抑制する事ができる。熱処理は一段熱処理もしくは二段熱処理が好ましく用いられ、より好ましくは二段熱処理が用いられる。一段熱処理の場合、熱処理温度は２４０℃以上２８０℃以下であることが好ましく、より好ましくは２６０℃以上２８０℃以下であり、処理時間は１秒以上６０秒以下が好ましく、より好ましくは５秒以上３０秒以下である。二段熱処理の場合、一段目の熱処理温度は１６０℃以上２２０℃以下であることが好ましく、より好ましくは１８０℃以上２２０℃以下であり、処理時間は１秒以上３０秒以下が好ましく、より好ましくは１秒以上１５秒以下である。二段目の熱処理温度は２４０℃以上２８０℃以下であることが好ましく、より好ましくは２６０℃以上２８０℃以下であり、処理時間は１秒以上３０秒以下が好ましく、より好ましくは１秒以上１５秒以下である。さらに、熱処理後に長手方向および／または幅方向に各々１％以上２０％以下、より好ましくは３％以上１５％以下、さらに好ましくは３％以上１０％以下の範囲で弛緩処理を施すことができる。こうすることで、二軸配向共重合ポリフェニレンサルファイド樹脂からなる層の配向緩和が促進でき二軸配向ポリパラフェニレンサルファイドフィルムとポリパラフェニレンサルファイド／共重合ポリフェニレンサルファイド共押出二軸配向フィルムの接着強度を向上させることができるため好ましい。
【００６３】
次に二軸配向ポリパラフェニレンサルファイドフィルム及びポリパラフェニレンサルファイド／共重合ポリフェニレンサルファイド共押出二軸配向フィルムを得るのに必要な樹脂及び樹脂組成物を得る方法を説明する。
【００６４】
ポリパラフェニレンサルファイド（以下、ポリパラフェニレンサルファイドをＰＰＳと略することがある）樹脂の製造方法としては、例えば、次のような方法が挙げられる。硫化ナトリウムとｐ−ジクロロベンゼンを、Ｎ−メチル−２−ピロリドン（以下、ＮＭＰと略称することがある）などのアミド系極性溶媒中で高温高圧下で反応させる。必要によって、トリハロベンゼンなどの共重合成分を含ませることもできる。重合度調整剤として、苛性カリやカルボン酸アルカリ金属塩などを添加し、２３０〜２８０℃の温度で重合反応させる。重合後にポリマーを冷却し、ポリマーを水スラリーとしてフィルターで濾過後、粒状ポリマーを得る。これを酢酸塩などの水溶液中で３０〜１００℃の温度で１０〜６０分間攪拌処理し、イオン交換水にて３０〜８０℃の温度で数回洗浄、乾燥してＰＰＳ粒状ポリマーを得る。得られた粒状ポリマーを、酸素分圧１０トール以下、好ましくは５トール以下でＮＭＰにて洗浄後、３０〜８０℃の温度のイオン交換水で数回洗浄し、副生塩、重合助剤および未反応モノマ等を分離する。上記に得られたポリマーに必要に応じて、無機または有機の添加剤等を本発明の目的に支障を与えない程度添加し、ＰＰＳ樹脂を得る。
【００６５】
共重合ポリフェニレンサルファイド（以下、共重合ポリフェニレンサルファイドを共重合ＰＰＳと略することがある）樹脂の製造方法としては、上記ポリパラフェニレンサルファイド樹脂の製造方法において、ｐ-ジクロロベンゼンに代えてｍ−ジクロロベンゼンなどのフェニレンサルファイド単位を与えるモノマーを配合し、同様の重合反応を実施する方法がある。フェニレンサルファイド単位以外の単位を導入する場合も同様である。
【００６６】
次いで、得られた樹脂を押出機、好ましくは１段以上のベント孔を有する押出機に供給し、２９０〜３６０℃の温度で溶融混練して適当な口金から押し出し、ガット状に溶融成形して、長さ２〜１０ｍｍ程度にカットし、ペレット状としてもよい。得られた樹脂は、真空下の加熱式ドライヤーで、温度１００〜１８０℃、時間１〜５時間程度の条件で乾燥される。
【００６７】
用いる樹脂に、必要に応じて、他の樹脂や無機または有機フィラー、滑剤、着色剤、紫外線吸収剤、相溶化剤などの添加剤を添加する場合、前記方法で得られた樹脂と共にヘンシェルミキサー等で混合し、前記と同様に押し出し成形または溶融成形し、樹脂組成物として使用することができる。
【００６８】
前述した製膜工程においては、樹脂ペレットを複数種用いることは差し支えない。例えば、粒子が添加されたペレットと無添加のペレットを併用するような態様である。
【００６９】
以上のような工程を経て得られた複合フィルムにエンボス加工を施す。エンボス加工を施す方法としては、例えば、前述したように突起が刻印されたエンボスロール同士、またはエンボスロールと表面が平坦な圧着ロールとでフィルムを熱圧着する方法が好ましいが、エンボス加工の難易度の点でエンボスロールと圧着ロールとを用いる方法がより好ましい。
【００７０】
エンボスロールの突起の形状については、四角柱、四角錐台、円柱、円錐台などの形状が用いられるが、これらに限定されるものではない。
【００７１】
本発明のエンボス加工フィルムは耐熱性の非常に高い二軸配向ポリパラフェニレンサルファイドフィルムが最外層に位置するため、生産性・コストを損なわずに前述したエンボス形状を得るには高温の条件が好ましい。そのため、エンボスロールおよび圧着ロールの表面温度は、１４０℃以上２６０℃以下であることが好ましく、より好ましくは１６０℃以上２５０℃以下、更に好ましくは２００℃以上２４０℃以下である。加熱ロールの温度が１４０℃未満の場合、エンボス加工に十分な熱量が得られず、前述したエンボス形状が得られない場合がある。また、２６０℃を超える場合は、二軸配向ポリパラフェニレンサルファイドフィルムやポリパラフェニレンサルファイド／共重合ポリフェニレンサルファイド共押出二軸配向フィルムの配向が緩和して剛性度が低下したり、熱収縮により熱圧着時にしわが発生したりする場合がある。エンボスロールおよび圧着ロールの表面温度は非接触式温度計あるいは接触式温度計で測定することができる。
【００７２】
また、生産性・コストを損なわずに本発明のエンボス加工フィルムを得るには圧着時の圧力も高い方が好ましい。圧着時の圧力は、線圧が３００〜１７００Ｎ／ｃｍの範囲が好ましく、より好ましくは５００〜１４００Ｎ／ｃｍであり、更に好ましくは７００〜１１００Ｎ／ｃｍである。３００Ｎ／ｃｍ未満の場合、十分なエンボス形状を得られない場合があり、１７００Ｎ／ｃｍを超えると、エンボス加工フィルムの平面性を損なう場合がある。
【００７３】
圧着ロールは、ゴム材質であることがエンボス加工フィルムの平面性向上の観点から好ましく、ニトリルゴム、フッ素ゴム、シリコンゴムなどを用いることができるが、これらに限定されるものではない。圧着ロールのＪＩＳ−Ｋ−６２５３に準拠したデュロメーターで測定したゴム硬度は、６５°以上９５°以下が十分なエンボス形状を得るために好ましい。
【００７４】
エンボス加工速度は、０．１〜１０ｍ／分が好ましく、より好ましくは０．３〜５ｍ／分、さらに好ましくは０．５〜３ｍ／分であることが、生産性および十分なエンボス形状を得るために好ましい。
【００７５】
エンボス加工を施した後のエンボス加工フィルムは、直ちにポリパラフェニレンサルファイドのガラス転移温度以下に冷却することが、エンボス加工フィルムの平面性の維持の点から好ましい態様である。エンボス加工フィルムを冷却する方法は特に限定されないが、ロール冷却やエアー冷却などを用いて冷却する方法が用いられる。
【００７６】
また、本発明のエンボス加工フィルムを製造する他の方法として、二軸配向ポリパラフェニレンサルファイドフィルム／二軸配向ポリエステルフィルム／二軸配向ポリパラフェニレンサルファイドフィルムの構成について、具体例を挙げて詳細を説明する。
【００７７】
二軸配向ポリエステルフィルムを得る方法として、ポリエチレンテレフタレート（以下、ポリエチレンテレフタレートをＰＥＴと略することがある）フィルムを例にして説明するが、これに限定されるものではない。
【００７８】
極限粘度０．５〜０．９ｄｌ／ｇのＰＥＴ樹脂組成物を真空乾燥した後、溶融押出装置に供給し、融点以上に加熱する。加熱により溶融された樹脂組成物は、スリット状の口金出口から押し出される。かかる溶融体を冷却ドラム上でガラス転移点以下に冷却し、未延伸フィルムを得る。溶融押出装置は周知の装置が適用可能であるが、一軸または二軸の押出機が簡便であり好ましく用いられる。
【００７９】
次に、上記のようにして得られた未延伸フィルムを二軸延伸して二軸配向フィルムを得る。二軸配向ポリエチレンテレフタレートフィルムを二軸に配向させることができる未延伸フィルムの延伸方法としては、前述した逐次二軸延伸法、同時二軸延伸法などが挙げられ、その中でも逐次二軸延伸法が好ましい。
【００８０】
逐次二軸延伸法を用いる場合、長手方向には７０℃以上１００℃以下で２．５倍以上５．０倍以下の範囲で延伸することが好ましい。幅方向には、７０℃以上１５０℃以下で２．５倍以上５．０倍以下に延伸することが好ましい。
【００８１】
横延伸後、二軸配向フィルムはさらに熱処理を施すことができる。熱処理を施すことで結晶構造が固定され、モーター絶縁用フィルムとして好ましい剛性度、絶縁破壊電圧を得ることができ、また、熱収縮率を低減することで、後述するドライラミネート工程での幅縮みを抑制することができる。熱処理温度は２００℃以上２４０℃以下であることが好ましく、処理時間は５秒以上４０秒以下が好ましい。さらに、熱処理後に長手方向および／または幅方向に各々１％以上２０％以下、より好ましくは４％以上１２％以下の範囲で弛緩処理を施すことができる。
【００８２】
次いで、得られた二軸配向ポリエチレンテレフタレートフィルムと二軸配向ポリパラフェニレンサルファイドフィルムとを接着剤を介して積層する。積層に先立って、二軸配向ポリエチレンテレフタレートフィルムは両面に、二軸配向ポリパラフェニレンサルファイドフィルムは片面にそれぞれコロナ放電処理、プラズマ処理、プライヤーコート処理などの単独または組み合わせた表面処理を行うのが好ましい。
【００８３】
積層する方法としては、二軸配向ポリパラフェニレンサルファイドフィルム（または二軸配向ポリエチレンテレフタレートフィルム）の片面に接着剤を塗布し、乾燥した後加熱ロールまたは加熱プレスで二軸配向ポリエチレンテレフタレートフィルム（または二軸配向ポリパラフェニレンサルファイドフィルム）を貼り合わせる。次に上記の二軸配向ポリパラフェニレンサルファイドフィルムと二軸配向ポリエチレンテレフタレートフィルムの２層体の二軸配向ポリエチレンテレフタレートフィルム側（またはもう一層の二軸配向ポリパラフェニレンサルファイドフィルム側）の片面に上記と同様の接着剤を塗布し、乾燥した後、加熱ロールまたは加熱プレスでもう一層の二軸配向ポリパラフェニレンサルファイドフィルム（または二軸配向ポリパラフェニレンサルファイドフィルムと二軸配向ポリエチレンテレフタレートフィルムの２層体）を、二軸配向ポリエチレンテレフタレートフィルムが芯になるようにして貼り合わせる方法が最も一般的である。
【００８４】
用いる接着剤は無溶剤系、溶剤系とも用い得るが、接着剤の耐熱性や接着剤を積層する作業性の点で、硬化型の溶剤系の接着剤が好ましい。また、接着剤の組成は特に限定されないが、ポリウレタン系、アクリル系、エポキシ系、ポリエステル系、変性ポリオレフィン系、シリコーン系の接着剤を用いることができる。
【００８５】
接着剤の厚みは硬化後に１μｍ以上、４０μｍ以下となるのが好ましく、１μｍ未満の場合、十分な接着強度が得られず、スロットライナーやウェッジなどの絶縁材に加工する際に剥がれる場合があり、４０μｍを超える場合、エンボス加工フィルムに占める接着剤の割合が大きくなり、エンボス加工フィルムの耐熱性が低下する場合がある。
【００８６】
また塗布の方法としては、グラビアロール法、リバースロールコータ法等を使用できる。塗布後の溶剤の乾燥条件は、用いる溶剤の種類により異なり、通常は溶剤の種類によって異なり、通常は溶剤の沸点付近の温度で残存溶剤が完全になくなり、かつ、接着剤の硬化が促進しない条件が選ばれる。また、貼り合わせの条件は、温度５０℃以上１５０℃以下、線圧１ｋｇ／ｃｍ以上５０ｋｇ／ｃｍ以下の範囲で行うのがよい。
【００８７】
［物性・特性の測定方法］
（１）厚さ
ミクロトームで切り出したエンボス加工フィルムの断面を光学顕微鏡（１０〜１００倍）または走査型電子顕微鏡（１００〜２０００倍）で観察、写真を撮影し、その断面写真の寸法からエンボス加工フィルムの全体厚さ及び各層の厚さを実測した。同様の測定をエンボス加工フィルムの任意の５箇所で実施し、平均値をエンボス加工フィルムの全体厚さ及び各層の厚さとした。なお、エンボス加工が施された面については、エンボスの凸部分の最も高い点を測定の基準とした。
【００８８】
（２）剛性度
ＴＥＬＥＤＹＮＥ  ＴＡＢＥＲ製スティフネステスター（Ｖ−５  ＳＴＩＦＦＮＥＳＳ  ＴＥＳＴＥＲ  Ｍｏｄｅｌ  １５０−Ｄ）を用いて、幅３８ｍｍ、長さ６８ｍｍのサンプルフィルムについて、ＪＩＳ−Ｐ−８１２５に規定された方法に従って、サンプルフィルムを１５°曲げた際の剛性度を測定した。同様の測定を１０回実施し、平均値を剛性度とした。
【００８９】
（３）エンボスの高さおよび高さ率
目視でフィルム表面に凹凸形状が確認出来る部分をミクロトームで切り出し、切り出したエンボス加工フィルムの断面を走査型電子顕微鏡（１００〜２０００倍）で観察、写真を撮影し、その断面写真の寸法から、エンボスロールの突起がフィルム表面に転写して形成された凹型形状の最も低い点から、凹状形状の周囲に凹状形状形成時に発生した樹脂の盛り上がりにより形成された凸状形状の最も高い点までの距離を実測した。同様の測定をエンボス加工フィルムの任意の５箇所で実施し、平均値をエンボスの高さとした。また、（１）の方法で測定したエンボス加工フィルムの全体厚さに対する、前記の方法で測定したエンボスの高さの割合をエンボスの高さ率として算出した。
【００９０】
（４）エンボスの面積率
エンボス加工フィルムのエンボス面を光学顕微鏡（１０〜１００倍）で観察、写真を撮影し、その表面写真の寸法から、エンボスロールの突起がフィルム表面に転写して形成された凹型形状と、凹状形状の周囲に凹状形状形成時に発生した樹脂の盛り上がりにより形成された凸状形状とで構成される凹凸部分の面積を実測し、１ｃｍ２当たりに形成された凹凸部分の面積の割合をエンボスの面積率として算出した。
【００９１】
（５）動摩擦係数
テクノ・ニーズ製スベリ係数測定装置を用いて、幅７５ｍｍ、長さ１００ｍｍのサンプルフィルムについて、ＡＳＴＭ−Ｄ１８９４−６３に規定された方法に従って、荷重２００ｇの条件で、サンプルフィルム同士を速度１５０ｍｍ／分で７ｍｍ滑らせた際の動摩擦係数を測定した。同様の測定を５回実施し、平均値を動摩擦係数とした。
【００９２】
（６）耐座屈性
日特エンジニアリング製スロットセル挿入機を用いて、幅４０ｍｍ、長さ１６５ｍｍのエンボス加工フィルムをスロットライナー形状に加工し、４８スロットのモーターステーターに挿入する。続いて、日特エンジニアリング製コイル巻線機を用いて、スロット断面積に占めるコイル断面積の割合である占積率が６５％になるように分布巻方式でコイルを巻き、日特エンジニアリング製コイル・ウェッジ挿入機を用いて、前記コイルをモーターステーターに挿入し、幅１０ｍｍ、長さ１６０ｍｍのエンボス加工フィルムをウェッジ形状に加工し、モーターステーターに挿入する。この際、座屈が発生したスロットライナー、ウェッジを不良品とし、不良品発生率を次の基準で評価した。なお、加工個数はモーターとして５台、スロットライナー、ウェッジとして各２４０個ずつとする。
◎：不良率が１％以下
○：不良率が１％を超え５％以下
△：不良率が５％を超え１０％以下
×：不良率が１０％を超える
（７）耐熱性
エスペック製熱風ギアオーブン（ＧＰＨＨ−２００）を用いて、幅１０ｍｍ、長さ２５０ｍｍのサンプルフィルムについて、２００度の雰囲気下で４０時間処理し、未処理のサンプルフィルム５点および処理後のサンプルフィルム１０点の破断伸度をＪＩＳ−Ｃ−２１５１に規定された方法に従って、インストロンタイプの引張試験機（オリエンテック社製ＡＭＦ／ＲＴＡ-１２１０）を用いて、幅チャック間長さ１００ｍｍとなるようにセットし、２３℃の温度で、６５％ＲＨの雰囲気条件下で引張速度２００ｍｍ／分で引張試験を行う。処理後のサンプルフィルムの破断伸度の算術平均値を処理前のサンプルフィルムの破断伸度の算術平均値で割った数値を破断伸度保持率としたときに、破断伸度保持率を次の基準で評価した。
◎：破断伸度保持率が８０％以上
○：破断伸度保持率が５０％以上８０％未満
△：破断伸度保持率が２０％以上５０％未満
×：破断伸度保持率が２０％未満
（８）成型性
日特エンジニアリング製スロットセル挿入機を用いて、幅４０ｍｍ、長さ１６５ｍｍのエンボス加工フィルムを、折り曲げ角度１２０°のスロットライナー形状に加工し、１分後のスロットライナーの折り曲げ角度を測定し、折り曲げ角度の維持度合いから成型製を次の基準で評価した。なお、加工個数はスロットライナーとして１００個とする。
○：折り曲げ角度が１０５°以上１３５°以下
△：折り曲げ角度が９０°以上１０５°未満
×：折り曲げ角度が９０°未満
（９）絶縁破壊電圧および絶縁破壊強さ
春日電機製６点式交流耐圧試験機を用いて、幅５０ｃｍ、長さ７５ｃｍのサンプルフィルムについて、ＪＩＳ−Ｃ−２１５１に規定された方法に従って、周波数６０Ｈｚの交流電圧を印加し、１ｋＶ／秒の速度で昇圧した際の絶縁破壊電圧を測定した。また、前記の方法で測定した絶縁破壊電圧を（１）の方法で測定したエンボス加工フィルムの全体厚さで割った値を絶縁破壊強さとして算出した。
（１０）熱伝導率
エンボス加工フィルムを直径５０ｍｍの円形に打ち抜き、数枚用意する。これを厚さが１ｍｍ以上となるように積層し、ネッチ社製ＬＦＡ４４７を用いて、キセノンランプフラッシュ法で２５℃で測定し、厚み当たりの熱伝導率を求めた。
【実施例】
【００９３】
次に実施例を挙げて本発明をさらに詳細に説明するが、本実施例に限定して解釈されるものではない。
【００９４】
（１）ポリパラフェニレンサルファイド樹脂組成物の製造
オートクレーブに１００モル部の硫化ナトリウム９水塩、４５モル部の酢酸ナトリウムおよび２５９モル部のＮ−メチル−２−ピロリドンを仕込み、撹拌しながら徐々に２２０℃の温度まで昇温して、含有されている水分を蒸留により除去した。脱水の終了した系内に、主成分モノマとして１０１モル部のｐ−ジクロロベンゼン、副成分として０．２モル部の１，２，４−トリクロロベンゼンを５２モル部のＮＭＰとともに添加し、１７０℃の温度で窒素を３ｋｇ／ｃｍ２で加圧封入後、昇温し、２６０℃の温度にて４時間重合した。重合終了後冷却し、蒸留水中にポリマーを沈殿させ、１５０メッシュ目開きを有する金網によって、小塊状ポリマーを採取した。このようにして得られた小塊状ポリマーを９０℃の蒸留水により５回洗浄した後、減圧下１２０℃の温度にて乾燥して、融点が２８０℃、ガラス転移温度が９１℃の樹脂を得た。次いで、該樹脂に平均粒径１．０μｍの炭酸カルシウム粉末０．７重量％を添加し均一に分散配合して、３２０℃の温度にて３０ｍｍφ２軸押出機によりガット状に押出し、ポリパラフェニレンサルファイド樹脂組成物を得た。
【００９５】
（２）共重合ポリフェニレンサルファイド樹脂組成物の製造
主成分モノマとして９１モル部のｐ−ジクロロベンゼン、副成分モノマとして１０モル部のｍ−ジクロロベンゼン、および０．２モル部の１，２，４−トリクロロベンゼンを用いたこと以外は全て上記（１）のポリパラフェニレンサルファイド樹脂組成物の製造と同様に実施して、共重合ポリフェニレンサルファイド樹脂組成物を製造した。
【００９６】
（３）ポリエチレンテレフタレート樹脂組成物の製造
酸成分としてテレフタル酸を、グリコール成分としてエチレングリコールを用い、三酸化アンチモン（重合触媒）を得られるポリエステルペレットに対してアンチモン原子換算で３００ｐｐｍとなるように添加し、重縮合反応を行い、極限粘度０.６９ｄｌ／ｇ、カルボキシル末端基量３７当量／トンのポリエチレンテレフタレート樹脂組成物を得た。
【００９７】
（４）二軸配向フィルムの製造
〔二軸配向ポリパラフェニレンサルファイドフィルム１〕
前記（１）で得られたポリパラフェニレンサルファイド樹脂組成物を、回転式真空乾燥機を用いて３ｍｍＨｇの減圧下にて１８０℃の温度で４時間乾燥させた。乾燥した樹脂組成物を単軸押出機に供給し、３１０℃で溶融させた。溶融させた樹脂組成物を平均目開き１４μｍのステンレス繊維焼結フィルターにて濾過した後、９４０ｍｍ幅でリップ間隙３ｍｍのＴダイ型口金から吐出させ、シート状に押し出した。次いで、このシートを静電印加キャスト法を用いて表面温度２５℃のキャスティングドラムに巻き付けて冷却固化し、厚さ約１２５０μｍの未延伸フィルムを作製した。
【００９８】
逐次二軸延伸を用い、得られた未延伸フィルムを表面温度９７℃の複数の加熱ロールに接触走行させ、加熱ロールの次に設けられた周速の異なる２５℃の冷却ロールとの間で長手方向に３．７倍に延伸した。このようにして得られた一軸延伸フィルムを、テンターを用いて長手方向と直交方向に１００℃の温度で３．４倍に延伸し、続いて２００℃の温度で１０秒間、さらに２６５℃の温度で１０秒間熱処理した後に、フィルム長手方向と直角方向に２６０℃の温度で１０秒間に５．０％の制限収縮処理を行い、さらに１１５℃の温度で９秒間に１．５％の制限収縮処理を行った後に室温まで冷却して厚さが１００μｍのフィルムを得た。
〔二軸配向ポリパラフェニレンサルファイドフィルム２〕
厚さを５０μｍにした以外は二軸配向ポリパラフェニレンサルファイドフィルム１と同様にしてフィルムを得た。
〔二軸配向ポリパラフェニレンサルファイドフィルム３〕
厚さを１１５μｍにした以外は二軸配向ポリパラフェニレンサルファイドフィルム１と同様にしてフィルムを得た。
〔二軸配向ポリパラフェニレンサルファイドフィルム４〕
厚さを１６μｍにした以外は二軸配向ポリパラフェニレンサルファイドフィルム１と同様にしてフィルムを得た。
〔二軸配向ポリパラフェニレンサルファイドフィルム５〕
厚さを９μｍにした以外は二軸配向ポリパラフェニレンサルファイドフィルム１と同様にしてフィルムを得た。
〔二軸配向ポリパラフェニレンサルファイドフィルム６〕
厚さを１２μｍにした以外は二軸配向ポリパラフェニレンサルファイドフィルム１と同様にしてフィルムを得た。
〔ポリパラフェニレンサルファイド／共重合ポリフェニレンサルファイド共押出二軸配向フィルム１〕
前記（１）および（２）で得られたポリパラフェニレンサルファイド樹脂組成物および共重合ポリフェニレンサルファイド樹脂組成物を、回転式真空乾燥機を用いてそれぞれ３ｍｍＨｇの減圧下にて１８０℃の温度で４時間乾燥させた。乾燥したポリパラフェニレンサルファイド樹脂組成物１を単軸押出機に供給し、３１０℃で溶融させた。また、乾燥した共重合ポリフェニレンサルファイド樹脂組成物を別のベント式二軸混練押出機に供給し、２８０℃で溶融させた。溶融させた２つの樹脂組成物をそれぞれ平均目開き８μｍのステンレス繊維焼結フィルターにて濾過した後、矩形複合部を備えた二層合流ブロックにて複合し、９４０ｍｍ幅でリップ間隙３ｍｍのＴダイ型口金から、吐出量の比がポリパラフェニレンサルファイド樹脂組成物：共重合ポリフェニレンサルファイド樹脂組成物＝８０：２０になるように吐出させ、シート状に押し出した。次いで、このシートを静電印加キャスト法を用いて表面温度２５℃のキャスティングドラムに巻き付けて冷却固化し、厚さ約９５０μｍの未延伸積層フィルムを作製した。
【００９９】
逐次二軸延伸を用い、得られた未延伸フィルムを表面温度９２℃の複数の加熱ロールに接触走行させ、加熱ロールの次に設けられた周速の異なる２５℃の冷却ロールとの間で長手方向に３．７倍延伸した。このようにして得られた一軸延伸シートを、テンターを用いて長手方向と直交方向に１００℃の温度で３．４倍に延伸し、続いて２００℃の温度で１０秒間、さらに２５０℃の温度で１０秒間熱処理した後に、フィルム長手方向と直角方向に２４５℃の温度で１０秒間に４．５％の制限収縮処理を行い、１１５℃の温度で９秒間中間冷却したのち室温まで冷却してポリパラフェニレンサルファイド樹脂組成物による層の厚さが６０μｍ、共重合ポリフェニレンサルファイド樹脂組成物による層の厚さが１５μｍ、合計厚さが７５μｍのフィルムを得た。
〔ポリパラフェニレンサルファイド／共重合ポリフェニレンサルファイド共押出二軸配向フィルム２〕
前記（１）および（２）で得られたポリパラフェニレンサルファイド樹脂組成物および共重合ポリフェニレンサルファイド樹脂組成物の吐出量の比をポリパラフェニレンサルファイド樹脂組成物：共重合ポリフェニレンサルファイド樹脂組成物＝８７：１３とし、ポリパラフェニレンサルファイド樹脂組成物による層の厚みを１００μｍ、共重合ポリフェニレンサルファイド樹脂組成物による層の厚みを１５μｍ、合計厚みを１１５μｍとした以外はポリパラフェニレンサルファイド／共重合ポリフェニレンサルファイド共押出二軸配向フィルム１と同様にしてフィルムを得た。
〔二軸配向ポリエチレンテレフタレートフィルム１〕
前記（３）で得られたＰＥＴ樹脂組成物を、回転式真空乾燥機を用いて２０ｍｍＨｇの減圧下にて１６０℃の温度で２時間乾燥させた。乾燥した樹脂組成物を単軸押出機に供給し、２８０℃で溶融させた。溶融させた樹脂組成物を平均目開き２５μｍのステンレス繊維焼結フィルターにて濾過した後、１２４０ｍｍ幅でリップ間隙４ｍｍのＴダイ型口金から吐出させ、シート状に押し出した。次いで、このシートを静電印加キャスト法を用いて表面温度２０℃のキャスティングドラムに巻き付けて冷却固化し、厚さ約１２５０μｍの未延伸フィルムを作製した。
【０１００】
逐次二軸延伸を用い、得られた未延伸フィルムを表面温度８５℃の複数の加熱ロールに接触走行させ、加熱ロールの次に設けられた周速の異なる２５℃の冷却ロールとの間で長手方向に２．８倍に延伸した。このようにして得られた一軸延伸フィルムを、テンターを用いて長手方向と直交方向に１３５℃の温度で３．３倍に延伸し、続いて２２５℃の温度で１２秒間熱処理した後に、フィルム長手方向と直角方向に２２５℃の温度で６秒間に１．０％の制限収縮処理を行い、さらに２２０℃の温度で６秒間に１．０％の制限収縮処理を行った後に室温まで冷却して厚さが１８８μｍのフィルムを得た。
〔二軸配向ポリエチレンテレフタレートフィルム２〕
厚さを１２５μｍにした以外は二軸配向ポリエチレンテレフタレートフィルム１と同様にしてフィルムを得た。
〔二軸配向ポリエチレンテレフタレートフィルム３〕
厚さを３５０μｍにした以外は二軸配向ポリエチレンテレフタレートフィルム１と同様にしてフィルムを得た。
【０１０１】
（５）複合フィルムの製造
〔複合フィルム１〕
上記（４）の製膜方法で得られた二軸配向ポリパラフェニレンサルファイドフィルム１およびポリパラフェニレンサルファイド／共重合ポリフェニレンサルファイド共押出二軸配向フィルム１を、ポリパラフェニレンサルファイド／共重合ポリフェニレンサルファイド共押出二軸配向フィルム１／二軸配向ポリパラフェニレンサルファイドフィルム１／ポリパラフェニレンサルファイド／共重合ポリフェニレンサルファイド共押出二軸配向フィルム１の順で重ね合わせ、但し共重合ポリフェニレンサルファイド層が接合面側にくるようにして熱融着した。熱融着速度は２．５ｍ／分の条件で行った。加熱ロールとして表面温度が２５０℃の温度になるように加熱したハードクロムロールを用い、ポリパラフェニレンサルファイド／共重合ポリフェニレンサルファイド共押出二軸配向フィルム１を直接加熱ロールに接触するように配置し、圧着点までの抱き角が９０度になるように加熱ロールの外周に沿わせて予熱する。また、圧着ロールとして表面温度が２００℃の温度になるように加熱したフッ素ゴムロールを用い、もう１つのポリパラフェニレンサルファイド／共重合ポリフェニレンサルファイド共押出二軸配向フィルム１を直接圧着ロールに接触するように配置し、圧着点までの抱き角が１８０度になるように圧着ロールの外周に沿わせて予熱した。上記の方法で予熱した加熱ロール側のポリパラフェニレンサルファイド／共重合ポリフェニレンサルファイド共押出二軸配向フィルム１と圧着ロール側のポリパラフェニレンサルファイド／共重合ポリフェニレンサルファイド共押出二軸配向フィルム１の間に二軸配向ポリパラフェニレンサルファイドフィルム１を配置し、加熱ロールと圧着ロールの間で２３０Ｎ／ｃｍの圧力で圧着した。圧着した複合フィルムは圧着点からの角度が１８０度になるように加熱ロールの外周に沿わせて熱融着した後に、複合フィルムを加熱ロールから引き離す。直後に加熱ロールと最初の搬送ロールの間で複合フィルムに２５℃の冷却エアーを吹き付け、複合フィルムの温度を８０℃まで冷却した。その後、搬送ロールを経由して巻き取り、複合フィルムを得た。
【０１０２】
〔複合フィルム２〕
上記（４）の製膜方法で得られた二軸配向ポリパラフェニレンサルファイドフィルム２およびポリパラフェニレンサルファイド／共重合ポリフェニレンサルファイド共押出二軸配向フィルム１を、共重合ポリフェニレンサルファイド樹脂組成物が接合面側にくるようにして熱融着した。熱融着速度は４．０ｍ／分の条件で行った。加熱ロールとして表面温度が２５０℃の温度になるように加熱したハードクロムロールを用い、ポリパラフェニレンサルファイド／共重合ポリフェニレンサルファイド共押出二軸配向フィルム１が直接加熱ロールに接触するように配置し、圧着点までの抱き角が９０度になるように加熱ロールの外周に沿わせて予熱する。また、圧着ロールとして表面温度が２００℃の温度になるように加熱したフッ素ゴムロールを用い、二軸配向ポリパラフェニレンサルファイドフィルム２を圧着点までの抱き角が１８０度になるように圧着ロールの外周に沿わせて予熱した。上記の方法で予熱したポリパラフェニレンサルファイド／共重合ポリフェニレンサルファイド共押出二軸配向フィルム１と二軸配向ポリパラフェニレンサルファイドフィルム２を加熱ロールと圧着ロールの間で２３０Ｎ／ｃｍの圧力で圧着した。圧着した複合フィルムは圧着点からの角度が１８０度になるように加熱ロールの外周に沿わせて熱融着した後に、複合フィルムを加熱ロールから引き離す。直後に加熱ロールと最初の搬送ロールの間で複合フィルムに２５℃の冷却エアーを吹き付け、複合フィルムの温度を６０℃まで冷却した。その後、搬送ロールを経由して巻き取り、複合フィルムを得た。
【０１０３】
〔複合フィルム３〕
ポリパラフェニレンサルファイド／共重合ポリフェニレンサルファイド共押出二軸配向フィルム１に代えて、ポリパラフェニレンサルファイド／共重合ポリフェニレンサルファイド共押出二軸配向フィルム２を、二軸配向ポリパラフェニレンサルファイドフィルム１に代えて、二軸配向ポリパラフェニレンサルファイドフィルム３を用いた以外は複合フィルム１と同様にしてフィルムを得た。
【０１０４】
〔複合フィルム４〕
上記（４）の製膜方法で得られた二軸配向ポリパラフェニレンサルファイドフィルム４の片面に空気中でコロナ放電処理を施し、表面のぬれ張力を７２ｍＮ／ｍとした。次に、二軸配向ポリパラフェニレンサルファイドフィルム４のコロナ放電処理面にグラビアロール法で接着剤をコーティングした。接着剤は市販されている下記の耐熱性ポリウレタン接着剤を用いた。東洋モートン社製“アドコート”ＴＫＳ−９７６１の主剤と硬化剤の混合比を主剤：硬化剤＝１００：１０とし、酢酸エチルを溶剤として固形分濃度が２９重量％になるように調製した。溶剤の乾燥条件は７０℃で４０秒間であり、接着剤の厚みは硬化後で７μｍになるように調整した。続いて、後続するロールラミネーターで上記（４）の製膜方法で得られた二軸配向ポリエチレンテレフタレートフィルム１と貼り合わせた。貼り合わせ条件は、８０℃、線圧４ｋｇ／ｃｍとした。次に、もう一層の二軸配向ポリパラフェニレンサルファイドフィルム４のコロナ処理面に上記の条件でコーティングし、先に得られた二軸配向ポリパラフェニレンサルファイドフィルム４と二軸配向ポリエチレンテレフタレートフィルム１の二層体の二軸配向ポリエチレンテレフタレートフィルム１側に上記の条件で貼り合わせた。得られた複合フィルムを、４０℃で４８時間にて硬化し、さらに６０℃で４８時間硬化させ、フィルムを得た。
【０１０５】
〔複合フィルム５〕
二軸配向ポリパラフェニレンサルファイドフィルム４に代えて、二軸配向パラポリフェニレンサルファイドフィルム２を用いた以外は複合フィルム４と同様にしてフィルムを得た。
【０１０６】
〔複合フィルム６〕
二軸配向ポリパラフェニレンサルファイドフィルム４に代えて、二軸配向パラポリフェニレンサルファイドフィルム５を、二軸配向ポリエチレンテレフタレートフィルム１に代えて、二軸配向ポリエチレンテレフタレートフィルム２を用いた以外は複合フィルム４と同様にしてフィルムを得た。
【０１０７】
〔複合フィルム７〕
二軸配向ポリパラフェニレンサルファイドフィルム４に代えて、二軸配向パラポリフェニレンサルファイドフィルム６を、二軸配向ポリエチレンテレフタレートフィルム１に代えて、二軸配向ポリエチレンテレフタレートフィルム３を用いた以外は複合フィルム４と同様にしてフィルムを得た。
【０１０８】
（実施例１）
上記（５）の積層方法で得られた複合フィルム１にエンボス加工を施した。エンボス加工速度は１ｍ／分の条件で行った。エンボスロールとして０．６ｍｍ四方の正方形が、面積率３５％、高さ１７０μｍの凸状になるようにロール表面全体に配置されたスチールロールを、表面温度が２２０℃の温度になるように加熱して用いる。また、圧着ロールとして表面温度が２２０℃の温度になるように加熱したニトリルゴムロール（ゴム硬度８０°）を用いる。複合フィルム１を圧着点までの抱き角が６０度になるように圧着ロールの外周に沿わせて予熱し、エンボスロールと圧着ロールの間で８００Ｎ／ｃｍの圧力で圧着し、複合フィルムの表面にエンボス形状を施した。エンボス加工フィルムには直後に２５℃の冷却エアーを吹き付け、エンボス加工フィルムの温度を５０℃まで冷却した。その後、搬送ロールを経由して巻き取り、エンボス加工フィルムを得た。得られたエンボス加工フィルムのエンボスの高さは１２．０μｍであった。
【０１０９】
（実施例２）
エンボスロールとして高さ１０５μｍのスチールロールを用いた以外は実施例１と同様にしてエンボス加工フィルムを得た。得られたエンボス加工フィルムのエンボスの高さは７．５μｍであった。
【０１１０】
（実施例３）
エンボスロールとして高さ３６０μｍのスチールロールを用いた以外は実施例１と同様にしてエンボス加工フィルムを得た。得られたエンボス加工フィルムのエンボスの高さは２５．０μｍであった。
【０１１１】
（実施例４）
エンボスロールとして高さ４３０μｍのスチールロールを用いた以外は実施例１と同様にしてエンボス加工フィルムを得た。得られたエンボス加工フィルムのエンボスの高さは３０．０μｍであった。
【０１１２】
（実施例５）
エンボスロールとして面積率２５％のスチールロールを用いた以外は実施例１と同様にしてエンボス加工フィルムを得た。得られたエンボス加工フィルムのエンボスの高さは１２．０μｍであった。
【０１１３】
（実施例６）
エンボスロールとして面積率５０％のスチールロールを用いた以外は実施例１と同様にしてエンボス加工フィルムを得た。得られたエンボス加工フィルムのエンボスの高さは１２．０μｍであった。
【０１１４】
（実施例７）
エンボスロールとして面積率６０％のスチールロールを用いた以外は実施例１と同様にしてエンボス加工フィルムを得た。得られたエンボス加工フィルムのエンボスの高さは１２，０μｍであった。
【０１１５】
（実施例８）
エンボスロールとして面積率２５％、高さ１０５μｍのスチールロールを用いた以外は実施例１と同様にしてエンボス加工フィルムを得た。得られたエンボス加工フィルムのエンボスの高さは７．５μｍであった。
【０１１６】
（実施例９）
エンボスロールとして面積率６０％、高さ４３０μｍのスチールロールを用いた以外は実施例１と同様にしてエンボス加工フィルムを得た。得られたエンボス加工フィルムのエンボスの高さは３０．０μｍであった。
【０１１７】
（実施例１０）
エンボスロールとして面積率５０％、高さ７０μｍのスチールロールを用いた以外は実施例１と同様にしてエンボス加工フィルムを得た。得られたエンボス加工フィルムのエンボスの高さは５．０μｍであった。
【０１１８】
（実施例１１）
エンボスロールとして面積率１５％、高さ３６０μｍのスチールロールを用いた以外は実施例１と同様にしてエンボス加工フィルムを得た。得られたエンボス加工フィルムのエンボスの高さは２５．０μｍであった。
【０１１９】
（実施例１２）
複合フィルム１に代えて複合フィルム２を用い、エンボスロールとして面積率２５％、高さ５０μｍのスチールロールを用いた以外は実施例１と同様にしてエンボス加工フィルムを得た。得られたエンボス加工フィルムのエンボスの高さは３．５μｍであった。
【０１２０】
（実施例１３）
エンボスロールとして面積率３５％、高さ７０μｍのスチールロールを用いた以外は実施例１２と同様にしてエンボス加工フィルムを得た。得られたエンボス加工フィルムのエンボスの高さは５．０μｍであった。
【０１２１】
（実施例１４）
エンボスロールとして面積率５０％、高さ１７０μｍのスチールロールを用いた以外は実施例１２と同様にしてエンボス加工フィルムを得た。得られたエンボス加工フィルムのエンボスの高さは１２．０μｍであった。
【０１２２】
（実施例１５）
エンボスロールとして面積率５０％、高さ２１５μｍのスチールロールを用いた以外は実施例１２と同様にしてエンボス加工フィルムを得た。得られたエンボス加工フィルムのエンボスの高さは１５．０μｍであった。
【０１２３】
（実施例１６）
エンボスロールとして面積率６０％、高さ２１５μｍのスチールロールを用いた以外は実施例１２と同様にしてエンボス加工フィルムを得た。得られたエンボス加工フィルムのエンボスの高さは１５．０μｍであった。
【０１２４】
（実施例１７）
複合フィルム１に代えて複合フィルム３を用い、エンボスロールとして面積率２５％、高さ１４０μｍのスチールロールを用いた以外は実施例１と同様にしてエンボス加工フィルムを得た。得られたエンボス加工フィルムのエンボスの高さは１０．０μｍであった。
【０１２５】
（実施例１８）
エンボスロールとして面積率３５％、高さ２１５μｍのスチールロールを用いた以外は実施例１７と同様にしてエンボス加工フィルムを得た。得られたエンボス加工フィルムのエンボスの高さは１５．０μｍであった。
【０１２６】
（実施例１９）
エンボスロールとして面積率５０％、高さ５００μｍのスチールロールを用いた以外は実施例１７と同様にしてエンボス加工フィルムを得た。得られたエンボス加工フィルムのエンボスの高さは３５．０μｍであった。
【０１２７】
（実施例２０）
エンボスロールとして面積率６０％、高さ５００μｍのスチールロールを用いた以外は実施例１７と同様にしてエンボス加工フィルムを得た。得られたエンボス加工フィルムのエンボスの高さは３５．０μｍであった。
【０１２８】
（実施例２１）
エンボスロールとして面積率６０％、高さ５７０μｍのスチールロールを用いた以外は実施例１７と同様にしてエンボス加工フィルムを得た。得られたエンボス加工フィルムのエンボスの高さは４０．０μｍであった。
【０１２９】
（実施例２２）
複合フィルム１に代えて複合フィルム４を用いた以外は実施例１と同様にしてエンボス加工フィルムを得た。得られたエンボス加工フィルムのエンボスの高さは１２．０μｍであった。
【０１３０】
（実施例２３）
複合フィルム１に代えて複合フィルム５を用い、エンボスロールとして面積率２５％、高さ１４０μｍのスチールロールを用いた以外は実施例１と同様にしてエンボス加工フィルムを得た。得られたエンボス加工フィルムのエンボスの高さは１０．０μｍであった。
【０１３１】
（実施例２４）
複合フィルム１に代えて複合フィルム６を用い、エンボスロールとして高さ１０５μｍのスチールロールを用いた以外は実施例１と同様にしてエンボス加工フィルムを得た。得られたエンボス加工フィルムのエンボスの高さは７．５μｍであった。
【０１３２】
（実施例２５）
複合フィルム１に代えて複合フィルム７を用い、エンボスロールとして高さ２８５μｍのスチールロールを用いた以外は実施例１と同様にしてエンボス加工フィルムを得た。得られたエンボス加工フィルムのエンボスの高さは２０．０μｍであった。
【０１３３】
（比較例１）
複合フィルム１に代えて二軸配向ポリパラフェニレンサルファイドフィルム３を用い、エンボスロールとして高さ７０μｍのスチールロールを用いた以外は実施例１と同様にしてエンボス加工フィルムを得た。得られたエンボス加工フィルムのエンボスの高さは５．０μｍであった。
【０１３４】
（比較例２）
複合フィルム１にエンボス加工を施さずにそのまま評価した。
【０１３５】
（比較例３）
エンボスロールとして高さ７０μｍのスチールロールを用いた以外は実施例１と同様にしてエンボス加工フィルムを得た。得られたエンボス加工フィルムのエンボスの高さは５．０μｍであった。
【０１３６】
（比較例４）
エンボスロールとして面積率１５％のスチールロールを用いた以外は実施例１と同様にしてエンボス加工フィルムを得た。得られたエンボス加工フィルムのエンボスの高さは１２．０μｍであった。
【０１３７】
（比較例５）
エンボスロールとして面積率１５％、高さ７０μｍのスチールロールを用いた以外は実施例１と同様にしてエンボス加工フィルムを得た。得られたエンボス加工フィルムのエンボスの高さは５．０μｍであった。
【０１３８】
（比較例６）
エンボスロールとして面積率１５％、高さ３５μｍのスチールロールを用いた以外は実施例１２と同様にしてエンボス加工フィルムを得た。得られたエンボス加工フィルムのエンボスの高さは２．５μｍであった。
【０１３９】
（比較例７）
エンボスロールとして面積率１５％のスチールロールを用いた以外は実施例１２と同様にしてエンボス加工フィルムを得た。得られたエンボス加工フィルムのエンボスの高さは３．５μｍであった。
【０１４０】
（比較例８）
エンボスロールとして高さ１００μｍのスチールロールを用いた以外は実施例１７と同様にしてエンボス加工フィルムを得た。得られたエンボス加工フィルムのエンボスの高さは７．０μｍであった。
【０１４１】
（比較例９）
エンボスロールとして面積率１５％、高さ２１５μｍのスチールロールを用いた以外は実施例１７と同様にしてエンボス加工フィルムを得た。得られたエンボス加工フィルムのエンボスの高さは１５．０μｍであった。
【０１４２】
（比較例１０）
複合フィルム１に代えて二軸配向ポリエチレンテレフタレートフィルム３を用い、エンボスロールとして高さ２１５μｍのスチールロールを用いた以外は実施例１と同様にしてエンボス加工フィルムを得た。得られたエンボス加工フィルムのエンボスの高さは１５．０μｍであった。
【０１４３】
実施例、比較例から得られたエンボス加工フィルムの特性を表１に表す。
【０１４４】
【表１】
2013226817.tif 000004
【産業上の利用可能性】
【０１４５】
本発明に係るフィルムは、モーター絶縁用のフィルムとして好適に用いることができる。